(57)【要約】  本開示はＳＳＺ−８５と命名された新規なコバルトアルミノホスフェートモレキュラーシーブ、及び１，３−ジイソプロピルイミダゾリウムイオン性液体を用いるＳＳＺ−８５の調製方法に関する。
2016508950.tif 000002
【特許請求の範囲】
【請求項１】
以下の表に実質的に示されるＸ線回折パターンをか焼された形態で有する結晶性コバルトアルミノホスフェートモレキュラーシーブ。
【表１】
2016508950.tif 000009
【請求項２】
以下の表に実質的に示されるＸ線回折パターンを合成されたままの形態で有する結晶性コバルトアルミノホスフェートモレキュラーシーブ。
【表２】
2016508950.tif 000010
【請求項３】
以下の実験式で表される組成を無水ベースで有する請求項２に記載のモレキュラーシーブ。
ｐＱ：ａＦ：（ＣｏｘＡｌｙＰｚ）Ｏ２
（式中、
（ａ）ｐは（ＣｏｘＡｌｙＰｚ）Ｏ２の１モル当たりの１，３−ジイソプロピルイミダゾリウムカチオン（Ｑ）のモル数であり、ｐは０．００１から１までの値を有し、
（ｂ）ａは（ＣｏｘＡｌｙＰｚ）Ｏ２の１モル当たりのフッ化物イオン（Ｆ）のモル数であり、ａは０から１までの値を有し、
（ｃ）ｘ、ｙ、及びｚは四面体としてそれぞれＣｏ、Ａｌ、及びＰのモル分画を表し、
（ｄ）ｘ、ｙ、及びｚは各々０より大きい値であり、ｘ、ｙ、及びｚの合計は１である。）
【請求項４】
ｘが０．０１から０．５まで、ｙが０．２５から０．７まで、ｚが０．２５から０．７までである、請求項３に記載のモレキュラーシーブ。
【請求項５】
結晶化条件下で（１）少なくとも１つのコバルト源、（２）少なくとも１つのアルミニウム源、（３）少なくとも１つのリン源、（４）フッ化物イオン、及び（５）１，３−ジイソプロピルイミダゾリウムイオン性液体を接触させることを含む、結晶性コバルトアルミノホスフェートモレキュラーシーブの調製方法。
【請求項６】
前記モレキュラーシーブがモル比で以下のものを含む反応混合物から調製される、請求項５に記載の方法：
【表３】
2016508950.tif 000011
（式中、Ｑは１，３−ジイソプロピルイミダゾリウムカチオンである。）
【請求項７】
前記モレキュラーシーブがモル比で以下のものを含む反応混合物から調製される、請求項５に記載の方法：
【表４】
2016508950.tif 000012
（式中、Ｑは１，３−ジイソプロピルイミダゾリウムカチオンである。）
【請求項８】
前記モレキュラーシーブがそのか焼された形態で、以下の表で実質的に示されるＸ線回折パターンを有する、請求項５記載の方法。
【表５】
2016508950.tif 000013
【請求項９】
前記結晶化条件が１５０℃から２００℃までの温度を含む、請求項５に記載の方法。
【請求項１０】
前記１，３−ジイソプロピルイミダゾリウムイオン性液体が１，３−ジイソプロピルイミダゾリウムブロミドである、請求項５に記載の方法。
【請求項１１】
反応混合物からイオン性液体を回収することをさらに含む、請求項５に記載の方法。
【発明の詳細な説明】
【技術分野】
【０００１】
本開示は一般にＳＳＺ−８５と命名された新規なコバルトアルミノホスフェートモレキュラーシーブ、１，３−ジイソプロピルイミダゾリウムイオン性液体を用いるＳＳＺ−８５の調製方法、及びＳＳＺ−８５の使用に関する。
【背景技術】
【０００２】
触媒特性と同様、そのユニークな篩い分け特性のために、結晶性モレキュラーシーブ及びゼオライトは炭化水素変換、ガス乾燥及び分離のような応用に特に有用である。多くの様々な結晶性モレキュラーシーブが開示されているが、ガス分離及び乾燥、炭化水素及び化学変換、並びに他の応用について望ましい特性を持った新しいモレキュラーシーブに対する継続的な必要性がある。新しいモレキュラーシーブは新規な内部孔アーキテクチャを含むことができ、これらのプロセスにおける選択性を向上させている。
【０００３】
モレキュラーシーブは従来から、四面体原子源、鉱化剤、及び構造指向剤を含む水性反応混合物をオートクレーブ中で自己生成圧力下で加熱する水熱合成により調製されてきた。より最近では、モレキュラーシーブが、イオン性液体を溶媒と構造指向剤（ＳＤＡ）（結晶化テンプレートとしても知られる）の両者として使用するイオノサーマル合成によって調製できることが報告されている（例えば、Ｅ．Ｒ．Ｃｏｏｐｅｒ  ｅｔ  ａｌ．，Ｎａｔｕｒｅ  ２００４，４３０，１０１２−１６；及びＥ．Ｒ．Ｐａｒｎｈａｍ  ｅｔ  ａｌ．，Ｊ．Ａｍ．Ｃｈｅｍ．Ｓｏｃ．２００６，１２８，２２０４−２２０５参照）。イオン性液体はイオンのみからなる一群の化合物であり、周囲温度及び周囲温度近くで一般に液体である。イオン性液体は非常に広い温度範囲にわたって液体となる傾向があり、なかには３００℃以上までの液体範囲を有するものもある。イオン性液体は一般に非揮発性であり、実際上蒸気圧を有しない。多くは空気と安定な水であり、様々な種類の無機、有機、及びポリマー材料の良溶媒となりうる。
【０００４】
モレキュラーシーブのイオノサーマル合成は従来の水熱合成よりも有利な点がいくつかある。水熱合成の間の高圧下での操作に関連する安全上の心配が排除される。ほとんどのイオン性液体が一般に非揮発性であり、実際上蒸気圧を有さず、加熱の際に自己生成的な圧力も生じず、これにより圧力を周囲レベルに保ちながら高温でモレキュラーシーブ合成を行うことができる。さらにイオノサーマル合成で使用されるイオン性液体はさらなる使用のためにリサイクルされる。
【発明の概要】
【発明が解決しようとする課題】
【０００５】
本願の開示は、ユニークな特性を有する、一群の結晶性コバルトアルミノホスフェートモレキュラーシーブに関し、これは本明細書では「モレキュラーシーブＳＳＺ−８５」又は単に「ＳＳＺ−８５」と呼ばれる。
【課題を解決するための手段】
【０００６】
一つの局面では、か焼された形態で、表３の粉末Ｘ線回折（ＸＲＤ）線を有するコバルトアルミノホスフェートモレキュラーシーブが提供される。
【０００７】
他の局面では、結晶化条件下で、（１）少なくとも１つのコバルト源、（２）少なくとも１つのアルミニウム源、（３）少なくとも１つのリン、（４）フッ化物イオン、及び（５）１，３−ジイソプロピルイミダゾリウムイオン性液体を接触させることによりコバルトアルミノホスフェートモレキュラーシーブを調製する方法が提供される。
【０００８】
さらに一つの局面では、（ａ）（１）少なくとも１つのコバルト源、（２）少なくとも１つのアルミニウム源、（３）少なくとも１つのリン源、（４）フッ化物イオン、及び（５）１，３−ジイソプロピルイミダゾリウムイオン性液体を含む反応混合物を調製し、（ｂ）モレキュラーシーブの結晶を形成するのに十分な条件下で反応混合物を維持することにより、  か焼された形態で、表３のＸ線回折線を有するコバルトアルミノホスフェートモレキュラーシーブの調製方法が提供される。
【０００９】
合成されたままの形態で、無水ベースで、ＳＳＺ−８５は以下の実験式で表される。
ｐＱ：ａＦ：（ＣｏｘＡｌｙＰｚ）Ｏ２
ここで、ｐは（ＣｏｘＡｌｙＰｚ）Ｏ２の１モル当たりの１，３−ジイソプロピルイミダゾリウムカチオン（Ｑ）のモル数であり、ｐは０．００１から１までの値を有し、ａは（ＣｏｘＡｌｙＰｚ）Ｏ２の１モル当たりのフッ化物イオン（Ｆ）のモル数であり、ａは０から１までの値を有し、両端の値を含む（０≦ａ≦１）、ここでｘ、ｙ、及びｚは四面体単位としてＣｏ、Ａｌ、及びＰのモル分率をそれぞれ表し、ｘ、ｙ、及びｚは各々０より大きく１より小さい値であり、ｘ、ｙ、及びｚの合計は１である。
【図面の簡単な説明】
【００１０】
【図１】図１は、実施例１で調製された合成されたままのＳＳＺ−８５の粉末ＸＲＤパターンである。
【００１１】
【図２】図２は、実施例２で調製されたか焼されたＳＳＺ−８５の粉末ＸＲＤパターンである。
【００１２】
【図３】図３は、ＳＳＺ−８５及び他のいくつかのモレキュラーシーブ中へのｎ−ヘキサンの吸着を示す。
【発明を実施するための形態】
【００１３】
はじめに
以下の用語は明細書全体を通して使用され、特に断りがなければ以下の意味を有するであろう。
【００１４】
「活性源」という用語は少なくとも１種の元素を、反応し得る、モレキュラーシーブ構造内に挿入され得る形態で提供することのできる試薬又は前駆体を意味する。「源」及び「活性源」の用語はここでは相互に同じ意味のものとして使用される。
【００１５】
「コバルトアルミノホスフェートモレキュラーシーブ」という用語は、［ＣｏＯ２］、［ＡｌＯ２］及び［ＰＯ２］四面体単位を含む三次元微多孔質フレームワークを有するモレキュラーシーブをいう。任意に、コバルトアルミノホスフェートモレキュラーシーブはフレームワーク構造に挿入された［ＭＯ２］四面体単位を含むこともでき、ここでＭは、ケイ素（Ｓｉ）、マグネシウム（Ｍｇ）、マンガン（Ｍｎ）、鉄（Ｆｅ）、ニッケル（Ｎｉ）、亜鉛（Ｚｎ）、及びこれらの混合物からなる群から選ばれる金属である。
【００１６】
「イオン性液体」という用語はカチオン及びアニオンの組み合わせとしてイオンだけからなる液体を意味する。「イオン性液体」という用語は低温イオン性液体を包含し、これは一般に１００℃以下の、しばしば室温より低いことすらある融点を有する有機塩である。
【００１７】
ＳＳＺ−８５は、従来の水熱合成を介してというよりも、イオン性液体を溶媒と構造指向剤（ＳＤＡ）の両方として用いるイオノサーマル合成によって調製される。イミダゾリウム系イオン性液体は極めて一般に用いられているイオン性液体である。１，３−ジイソプロピルイミダゾリウムイオン性液体はＳＳＺ−８５のイオノサーマル合成に用いられ、以下の構造（１）で表される。
【化１】
2016508950.tif 000003
Ａ−はモレキュラーシーブの形成に悪影響を及ぼさないアニオン性カウンターイオンである。代表的なアニオンとしては、ハロゲン（例えば、フッ化物、塩化物、臭化物、及びヨウ化物）、水酸化物、アセテート、スルフェート、テトラフルオロボレート、カルボキシレート等が挙げられる。
【００１８】
反応混合物
一般に、モレキュラーシーブＳＳＺ−８５は、（ａ）（１）少なくとも１つのコバルト源、（２）少なくとも１つのアルミニウム源、（３）少なくとも１つのリン源、（４）フッ化物イオン、及び（５）１，３−ジイソプロピルイミダゾリウムイオン性液体を含む反応混合物を調製し、（ｂ）モレキュラーシーブの結晶を形成するのに十分な条件下で反応混合物を維持することにより調製される。
【００１９】
モレキュラーシーブを形成する反応混合物の組成はモル比で以下の表１で同定される。
表１
【表１】
2016508950.tif 000004
Ｑは１，３−ジイソプロピルイミダゾリウムカチオンである。
【００２０】
実施態様では、Ｑ／Ａｌ２Ｏ３モル比は少なくとも５（例えば、５〜５０００、５〜１０００、５〜５００、５〜２５０、又は５〜１００）である。
【００２１】
コバルト（Ｃｏ）の適切な源は、酸化物、水酸化物、硝酸塩、硫酸塩、ハロゲン化物、及びカルボン酸塩のような水溶性コバルト塩を包含する。
【００２２】
適切なアルミニウム（Ａｌ）源の例としては、水和酸化アルミニウム（例えば、ベーマイト、シュードベーマイト）及びアルミニウムトリアルコキシドが挙げられる。
【００２３】
リン（Ｐ）の適切な源はリン酸である。
【００２４】
フッ化物イオン（Ｆ）の適切な源の例としては、フッ化水素及びフッ化アンモニウムが挙げられる。
【００２５】
任意に、反応混合物は第二の二価金属（例えば、Ｍｎ及び／又はＺｎ）の源を含むことができる。これらの例では、これらの金属が格子中でＡｌを置換し、反応混合物に提供されるＡｌの量がそれに従い減少することが予期される。二価金属の適切な源の例は、塩化物、酢酸塩、硝酸塩、及び硫酸塩のような金属塩である。
【００２６】
場合により、反応混合物はケイ素源を含んでもよい。典型的には、Ｓｉが格子中でＰを置換し、反応混合物に提供されるＰの量がそれに従い減少する。ケイ素の適切な源の例としては、ヒュームドシリカ、沈殿シリケート、シリカヒドロゲル、ケイ酸、コロイダルシリカ、テトラアルキルオルトシリケート（例えば、テトラエチルオルトシリケート）、及び水酸化シリカが挙げられる。
【００２７】
本明細書に記載される各実施態様では、モレキュラーシーブ反応混合物は２種以上の源により供給することができる。また、２種以上の反応成分を一つの源により提供することもできる。
【００２８】
反応混合物はバッチ式又は連続式のいずれでも調製することができる。本明細書に記載されたモレキュラーシーブの結晶サイズ、モルホロジー、及び結晶化時間は、反応混合物の性質及び合成条件とともに変動し得る。
【００２９】
結晶化及び合成後処理
実際、モレキュラーシーブは、（ａ）本明細書に上述した反応混合物を調製し；（ｂ）該反応混合物をモレキュラーシーブの結晶を形成するのに十分な結晶化条件下に維持することにより調製される。
【００３０】
反応混合物をモレキュラーシーブの結晶が形成されるまで高温に維持する。結晶化は通常１２５℃と２００℃の間（例えば、１５０℃から２００℃まで、又は１５０℃から１７０℃まで）の温度でオートクレーブ中で行われる。
【００３１】
反応混合物は結晶化工程の間、穏やかな混合又は攪拌に付すことができる。当業者であれば、本明細書に記載されたモレキュラーシーブが、非晶質材料のような不純物、モレキュラーシーブと一致しないフレームワークトポロジーを有する単位格子、及び／又は他の不純物（例えば、有機炭化水素類）を含み得ることが理解されよう。
【００３２】
結晶化工程の間、モレキュラーシーブ結晶は反応混合物から自発的に核形成させることができる。種材料としてのモレキュラーシーブの結晶の使用は完全な結晶化が起きるのに必要な時間を短縮する点で有利であり得る。また、種結晶を形成することは、望ましくない相以上に核形成及び／又はモレキュラーシーブの形成を促進することにより得られる生成物の純度を上げることにつながり得る。種として使用する場合、種結晶は反応混合物の合計重量に対して、少なくとも０．１ｐｐｍの量で反応混合物に添加される（例えば、少なくとも１０ｐｐｍ、少なくとも１００ｐｐｍ、少なくとも５００ｐｐｍ）。
【００３３】
モレキュラーシーブ結晶が一旦形成されたら、固体生成物をろ過のような標準的な機械的分離技術により反応混合物から分離する。結晶を水洗し、次いで乾燥して合成されたままのモレキュラーシーブ結晶を得る。乾燥工程は大気圧下で又は真空下で行うことができる。
【００３４】
任意に、イオン性液体は次の使用のために、様々な手法（例えば、溶媒抽出、デカンテーション）のいずれを用いても反応混合物から回収することができる。
【００３５】
モレキュラーシーブは合成されたままで用いることができるが、典型的には熱処理（か焼）される。「合成されたままの」という用語は、ＳＤＡカチオンの除去前の、結晶後の形態にあるモレキュラーシーブをいう。ＳＤＡカチオンは熱処理（例えば、か焼）により、好ましくは酸化的雰囲気（例えば、空気、０ｋＰａより高い酸素分圧の気体）で、モレキュラーシーブからＳＤＡカチオンを除去するのに十分であると当業者によって容易に決定できる温度で除去することができる。ＳＤＡカチオンはまた、米国特許第６，９６０，３２７号に記載されている光分解技術（例えば、モレキュラーシーブから有機化合物を選択的に除去するのに十分な条件下で可視光よりも短い波長を有する光又は電磁放射にＳＤＡ含有モレキュラーシーブ生成物を曝露すること）により除去することもできる。
【００３６】
モレキュラーシーブは引き続いて蒸気、空気、又は不活性気体中で２００℃から８００℃までの範囲の温度で１〜４８時間又はそれ以上の時間、か焼することができる。
【００３７】
本明細書に記載された方法から作成されたモレキュラーシーブは広く様々な物理的形状に形成することができる。一般的に言えば、モレキュラーシーブは粉末、顆粒、又は成形物、例えば２メッシュ（Ｔｙｌｅｒ）ふるいを通過し、４００メッシュ（Ｔｙｌｅｒ）ふるい上に残るのに十分な粒径を有する押出成形物の形状にすることができる。触媒を、例えば有機バインダーとともに押出成形により成形する場合は、モレキュラーシーブは乾燥する前に押出成形するか、又は乾燥若しくは部分的に乾燥してから押出成形することができる。
【００３８】
モレキュラーシーブは、有機転換プロセスで使われる温度及び他の条件に耐性の他の材料と複合化することができる。このような母材材料には、活性及び不活性材料及び合成又は天然のゼオライト、並びに粘土、シリカ、及び金属酸化物のような無機材料が挙げられる。そのような材料及びそれらを使用する態様の例は、米国特許第４，９１０，００６号及び５，３１６，７５３号に記載されている。
【００３９】
ＳＳＺ−８５は、水素添加分解、脱ろう、オレフィン異性化、部分酸化、及び芳香族化合物のアルキル化、トランスアルキル化又は異性化のような様々な炭化水素変換反応のための触媒に有用である。ＳＳＺ−８５はまた、気体分離のための吸着剤としても有用である。
【００４０】
モレキュラーシーブの特性評価
合成されたままの形態で、無水ベースで、ＳＳＺ−８５は以下の実験式で表される。
ｐＱ：ａＦ：（ＣｏｘＡｌｙＰｚ）Ｏ２
ここで、ｐは（ＣｏｘＡｌｙＰｚ）Ｏ２の１モル当たりの１，３−ジイソプロピルイミダゾリウムカチオン（Ｑ）のモル数であり、ｐは０．００１から１までの値を有し、ａは（ＣｏｘＡｌｙＰｚ）Ｏ２の１モル当たりのフッ化物イオン（Ｆ）のモル数であり、ａは０から１までの値を有し、両端の値を含む（０≦ａ≦１）、ｘ、ｙ、及びｚは四面体単位としてＣｏ、Ａｌ、及びＰのモル分率をそれぞれ表し、ｘ、ｙ、及びｚは各々０より大きく１より小さい値であり、ｘ、ｙ、及びｚの合計は１である。ある実施形態では、ｐは、０．００１から０．５、０．００１から０．４、０．００１から０．３、又は０．００１から０．２までの値を有する。実施態様では、ａは０．１から０．８まで、又は０．２から０．６までの値を有する。一つの態様では、ｘが０．０１から０．５まで、ｙが０．２５から０．７まで、ｚが０．２５から０．７までである。他の態様では、ｘが０．０１から０．２５まで、ｙが０．４から０．６まで、ｚが０．４から０．６までである。
【００４１】
本明細書に記載された方法により作製されたモレキュラーシーブはそのＸＲＤパターンにより特徴付けることができる。表２のＸＲＤパターン線は合成されたままのＳＳＺ−８５の代表的なものである。回折パターンのマイナーな変動は格子定数の変化による特定の試料のフレームワーク種のモル比の変動による可能性がある。また、十分に小さい結晶はピークの形状と強度に影響を与え、大きなピークのブロード化をもたらすであろう。調製に用いた有機化合物の変動によりマイナーな変動も見られる。か焼がＸＲＤ線回折パターンのマイナーなシフトを引き起こすこともある。これらのマイナーな揺らぎにもかかわらず、基本的な結晶構造は変わらないままである。
表２
合成されたままのＳＳＺ−８５の特徴的ピーク
【表２】
2016508950.tif 000005
（ａ）±  ０．２０  
（ｂ）提示されたＸ線パターンは、Ｘ線パターン中の最も強いラインを１００の値に帰属させた相対強度スケールに基づいている。Ｗ＝弱い（＞０から≦２０まで）；Ｍ＝中（＞２０から≦４０まで）；Ｓ＝強い（＞４０から≦６０まで）；ＶＳ＝非常に強い（＞６０から≦１００まで）。
【００４２】
表３のＸＲＤパターン線はか焼されたＳＳＺ−８５の代表的なものである。
表３
か焼されたＳＳＺ−８５の特徴的ピーク
【表３】
2016508950.tif 000006
（ａ）±０．２０
（ｂ）提示されたＸ線パターンは、Ｘ線パターン中の最も強いラインを１００の値に帰属させた相対強度スケールに基づいている。Ｗ＝弱い（＞０から≦２０まで）；Ｍ＝中（＞２０から≦４０まで）；Ｓ＝強い（＞４０から≦６０まで）；ＶＳ＝非常に強い（＞６０から≦１００まで）。
【００４３】
本明細書に提示された粉末Ｘ線回折パターンは標準的技術により収集した。放射線はＣｕＫα線であった。ピーク高さと、２θの関数（θはブラッグ角である）としての位置は、ピークの相対強度（バックグラウンドについて調整）から読み取り、ｄ、即ち記録された線に対応する面間距離を計算した。
【実施例】
【００４４】
以下の例示的実施例は非制限的であることを意図している。
【００４５】
実施例１
ＳＳＺ−８５の合成
ＳＳＺ−８５を、テフロン（登録商標）カップ中で、０．１１ｇのアルミニウムイソプロポキシドを、０．２０ｇの濃リン酸、０．２１ｇの酢酸コバルト（ＩＩ）四水塩、２ｇの１，３−ジイソプロピルイミダゾリウムブロミド、及び最終的に０．０２ｇの濃フッ化水素酸の溶液と混合することにより調製した。得られた混合物をペースト中で攪拌し、次いで２３ｍｌＰａｒｒ反応器中で、自己生成圧力下３日間１６０℃で４３ｒｐｍタンブリングしながら加熱した。
【００４６】
固形反応生成物をろ過により回収し、水洗し、周囲温度で空気中で乾燥した。
【００４７】
走査型電子顕微鏡（ＳＥＭ）での試料のエネルギー分散Ｘ線（ＥＤＸ）解析により、コバルトが生成物中に存在することを確認した。
【００４８】
得られた生成物の元素分析により以下の結果が得られた。Ａｌ  ８．５９重量％、Ｐ  １１．５重量％、Ｃｏ  ６．７６重量％、及びＦ  ２．４４重量％。
【００４９】
合成されたままの生成物の得られた粉末ＸＲＤパターンを図１に示す。
【００５０】
実施例２
ＳＳＺ−８７のか焼
実施例１の生成物を１℃／分の割合で５９５℃に加熱し、５９５℃で５時間保持した２％酸素／９８％窒素の気流下でマッフル炉内でか焼し、冷却し、次いで粉末ＸＲＤにより分析した。か焼物の得られた粉末ＸＲＤパターンを図２に示す。粉末ＸＲＤパターンは、材料が有機ＳＤＡを除去するためのか焼の後も安定なままであったことを示している。
【００５１】
実施例３
窒素吸着（マイクロ波容積解析）
実施例２のか焼したＳＳＺ−８５を、吸着質としてＮ２を用いたＢＥＴ法による表面積及び細孔容積解析に付した。実施例２のか焼生成物の窒素物理吸着データのｔ−プロット解析によれば、細孔容積０．９０２ｃｍ３／ｇ及び外部ＢＥＴ表面積２５５．９７ｍ２／ｇであった。
【００５２】
実施例４
制限指数測定
実施例２のか焼したＳＳＺ−８５を４〜５ｋｐｓｉでペレット化し、粉砕し、２０〜４０に篩い分けした。０．５０ｇを、ゼオライト床の両側にアランダムを入れた３／８インチステンレススチール管に詰めた。反応管を加熱するのにリンドバーグ炉を用いた。ヘリウムを大気圧で１０ｍＬ／分で反応管に導入した。反応器を約７００°Ｆ（３７１℃）に加熱し、ｎ−ヘキサンと３−メチルペンタンの５０／５０（ｗ／ｗ）供給量を８μＬ／分の割合で反応器に導入した。供給量の送達はブラウンリーポンプで行った。ガスクロマトグラフへの直接的サンプリングを供給量導入の１０分後に始めた。制限指数値（２−メチルペンタンを含まない）を当業界で公知の方法を用いてガスクロマトグラフィーデータから計算したところ、１０分から１００分までの稼働中の時間、０．３３と０．３５の間にあることがわかった。７００°Ｆ（３７１℃）で稼働中１０分間、供給転換率は約７％であった。稼働中１００分後、転換率は約５．５％であった。
【００５３】
実施例５
炭化水素取り込み
実施例２のＳＳＺ−８５の気相ｎ−ヘキサンの吸着能を、Ｃｈｅｎ  ｅｔ  ａｌ．，Ｍｉｃｒｏｐｏｒｏｕｓ  Ｍｅｓｏｐｏｒｏｕｓ  Ｍａｔｅｒ．２００７，１０４，３９−４５に記載のように測定した。図３はＳＳＺ−８５及び他の様々なモレキュラーシーブ中へのｎ−ヘキサンの吸着を示す。ＳＳＺ−８５は、ｎ−ヘキサン吸着質への曝露の約３０分後、約０．０５ｍＬ／ｇの、該吸着質への曝露の約９０分後、約０．０５５ｍＬ／ｇのｎ−ヘキサンに対する吸着能を有することが示された。
【００５４】
実施例６〜９
コバルトのモル比を調製時に変更したほかは実施例１のようにＳＳＺ−８５の合成を繰り返した。試薬に対する他の調整は行わなかった。結果を表４に示すが、これはすべての比でＳＳＺ−８５の作成がうまくいくわけではなかったことを示している。
表４
【表４】
2016508950.tif 000007
【００５５】
実施例１０〜１３
一連の温度をＳＳＺ−８５の合成について検討した。各場合において、反応を実施例１に記載のように調製し、各運転につき４３ｒｐｍでタンブリングし３日間運転した。結果を表５に示す。
表５
【表５】
2016508950.tif 000008
【００５６】
実施例１４
１，３−ジイソプロピルイミダゾリウムカチオンの元素分析を実施例１の生成物について測定した。合計炭化水素細孔充填は約１４％であることがわかった。生成物のＣ／Ｎ比は４．４２であり、一方出発テンプレートは４．５０のＣ／Ｎ比を有し、これは相関性が高いことを示している。
【００５７】
本明細書と添付の特許請求の範囲の目的のために、他に断りのない限り、量、パーセンテージ、又は比率を表すすべての数字、及び明細書及び特許請求の範囲で使われている他の数値は、「約」という言葉によりすべての場合に変更されるものとして理解されるべきである。従って、そうでないとの断りがなければ、以下の明細書及び添付の特許請求の範囲で示される数値パラメータは、得ようとする所望の特性に応じて変更しうる概数である。本明細書及び添付の特許請求の範囲で使用されるように、単数形「ａ」、「ａｎ」及び「ｔｈｅ」は明示的にはっきりと一つの参照に制限されるというのでなければ、複数形の参照を包含するものであることは留意されるべきである。本明細書で使用されるように、「包含する」（「含む」又は「としては・・・が挙げられる」）（ｉｎｃｌｕｄｅ）という言葉及びその文法的変化形は、非制限的であることが意図され、その結果、リストでの品目の記載は、置き換えたり、リストされた品目に追加したりすることのできる他の同様の品目を排除することを意図するものではない。本明細書に使用されるものとして、「含む」（ｃｏｍｐｒｉｓｉｎｇ）という用語はその用語の後に同定される要素又は工程を包含することを意味するが、そのような要素又は工程のいずれもそれらがすべてということではなく、或る実施態様は他の要素又は工程を包含することができる。
【００５８】
特に断りがない限り、個々の成分又は成分の混合物を選択することのできる一つの属の要素、材料又は他の成分を記載することは、列挙された成分及びその混合物のすべての可能性のある下位の属の組み合わせを包含することを意図している。また、「包含する」という言葉及びその変化形は、非制限的であることが意図されており、その結果、リストにある品目の記載は、本発明の材料や組成及び方法にも有効な、他の同様の品目を排除するものではない。
【００５９】
この明細書の記載は、ベストモードを含む発明を開示するための、そしてまた当業者に本発明を作り、使用することを可能にするための実施例を用いている。特許可能な範囲は特許請求の範囲により定義され、当業者に思いつく他の実施例を包含することもできる。このような他の実施例は、特許請求の範囲の文言と異ならない構造上の要素を有しているか、又は特許請求の範囲の文言と非実質的な差異しか有さない均等な構造上の要素を含んでいるのであれば、特許請求の範囲内にあることが意図される。本明細書の記載と矛盾しない限りにおいて、本明細書で参照されるすべての引用は、参照することにより本明細書に取り込まれるものとされる。
【図１】
2016508950.tif 000014
【図２】
2016508950.tif 000015
【図３】
2016508950.tif 000016
【国際調査報告】
2016508950.tif 000017
2016508950.tif 000018
2016508950.tif 000019
2016508950.tif 000020